(57)【要約】【課題】即時に、強い固結強度を発現し、浸透性にも優れる地盤改良注入材とする。【解決手段】水ガラスが配合された主材と、非水溶性のエステル及び水が配合された添加材と、を混合する。この際、主材は、シリカ濃度が１８（質量／容量）％以上となるように混合する。また、添加材は、界面活性剤を配合してミセル化し、かつ水ガラス中アルカリ分のエステル分解生成酸による中和率が４０％以上となるように混合する。【選択図】なし【特許請求の範囲】
【請求項１】
水ガラスが配合された主材と、非水溶性のエステル及び水が配合された添加材と、が混合された地盤改良注入材であって、
前記主材は、シリカ濃度が１８（質量／容量）％以上となるように混合され、
前記添加材は、界面活性剤が配合されてミセル化されており、かつ前記水ガラス中アルカリ分のエステル分解生成酸による中和率が４０％以上となるように混合されている、ことを特徴とする地盤改良注入材。
【請求項２】
前記非水溶性のエステルが、水に対する溶解度１０（質量／容量）％以下のモノカルボン酸多価アルコールエステルである、請求項１記載の地盤改良注入材。
【発明の詳細な説明】
【技術分野】
【０００１】
本発明は、地盤改良注入材に関するものである。特に、トンネル工事等で用いる場合に好適な地盤改良注入材に関するものである。
【背景技術】
【０００２】
トンネル工事等で用いる地盤改良注入材は、落盤防止等の観点から、強い固結強度を発現することが求められ、加えて、工事日数短縮等の観点から、注入後、即時に固結強度を発現することが求められている。また、一般に、地盤中での浸透性という観点からは、セメントの配合された懸濁系の地盤改良注入材よりも、水ガラスの配合された溶液系の地盤改良注入材の方が、好まれている。
【０００３】
そして、溶液系の地盤改良注入材としては、例えば、主材である水ガラスと、添加材である非水溶性のエステル及び水と、が混合されたものが、従来からある（例えば、特許文献１参照。）。しかしながら、近年では、トンネル工事等においては、即時に、よりいっそう強い固結強度を発現する地盤改良注入材が求められるようになっている。そこで、従来の地盤改良注入材について、水ガラス及び非水溶性のエステルを増量して、対応することも考えられるが、エステルを増量すると、エステルと水との分離が激しくなるとの問題が生じる。この点、エステルとして、水溶性のものを使用することも考えられるが、水溶性のものを使用すると、水ガラスとエステルとを混合させた混合液が、瞬結してしまうため、浸透性の点で、好ましくない。
【特許文献１】特公昭５４−５６０９号公報
【発明の開示】
【発明が解決しようとする課題】
【０００４】
本発明の主たる課題は、即時に、強い固結強度を発現し、浸透性にも優れる地盤改良注入材を提供することにある。
【課題を解決するための手段】
【０００５】
この課題を解決した本発明は、次のとおりである。
〔請求項１記載の発明〕
水ガラスが配合された主材と、非水溶性のエステル及び水が配合された添加材と、が混合された地盤改良注入材であって、
前記主材は、シリカ濃度が１８（質量／容量）％以上となるように混合され、
前記添加材は、界面活性剤が配合されてミセル化されており、かつ前記水ガラス中アルカリ分のエステル分解生成酸による中和率が４０％以上となるように混合されている、ことを特徴とする地盤改良注入材。
【０００６】
〔請求項２記載の発明〕
前記非水溶性のエステルが、水に対する溶解度１０（質量／容量）％以下のモノカルボン酸多価アルコールエステルである、請求項１記載の地盤改良注入材。
【発明の効果】
【０００７】
本発明によると、即時に、強い固結強度を発現し、浸透性にも優れる地盤改良注入材となる。
【発明を実施するための最良の形態】
【０００８】
次に、本発明の実施の形態を説明する。
〔配合〕
本形態の地盤改良注入材は、溶液系であり、従来の地盤改良注入材と同様に、水ガラスが配合された主材と、非水溶性のエステル及び水が配合された添加材と、が混合されてなる。
【０００９】
ただし、本形態の地盤改良注入材において、主材は、混合後のシリカ濃度が１８（質量／容量）％以上となるように、好ましくは２０（質量／容量）％以上となるように混合され、また、添加材は、界面活性剤が配合されてミセル化されており、かつ水ガラス中アルカリ分のエステル分解生成酸による中和率が４０％以上となるように、好ましくは５０％以上となるように混合されている。
【００１０】
シリカ濃度が１８（質量／容量）％以上となるように混合されていると、即時に、強い固結強度を発現するようになる。
【００１１】
また、このようにシリカ濃度が高くなる場合（水ガラスの増量）においては、添加材が、水ガラス中アルカリ分のエステル分解生成酸による中和率が４０％以上となるように混合されている（反応材たるエステルの増量）必要がある。これは、注入による固結体が多量にアルカリ分を含有すると、自己溶解反応が起こり、固結体の耐久性が著しく劣るとの問題が生じるためである。そして、エステルを増量すると、従来の地盤改良注入材においては、エステルと水との分離が激しくなるとの問題が生じたが、本形態の地盤改良注入材においては、界面活性剤が配合されてミセル化されるので、かかる問題は生じない。
【００１２】
さらに、本形態の地盤改良注入材は、非水溶性のエステルを使用しつつ、前述分離の問題を解決するものであり、水溶性のエステルを使用するものではないため、瞬結（浸透性）の問題も生じない。
【００１３】
なお、シリカ濃度は、３０（質量／容量）％以下となるように、中和率は１２０％と以下となるように、するとよい。
【００１４】
〔水ガラス〕
本形態の地盤改良注入材において使用することができる水ガラスは、その種類が特に限定されない。例えば、ＪＩＳ１４０８規定の珪酸ソーダ（ＸＮａ2Ｏ・ＹＳｉＯ2）相当品、すなわち、ＪＩＳ１号、２号、３号水ガラスや、珪素を溶解してモル比（ＳｉＯ2／Ｎａ2Ｏ）４程度の高モル比とした水ガラスなどを使用することができる。これらのうち、例えば、ＪＩＳ３号水ガラスは、ＳｉＯ2（２８〜３０質量％）、Ｎａ2Ｏ（９〜１０質量％）及び水（残部）からなるものであり、モル比（ＳｉＯ2／Ｎａ2Ｏ）が２．８〜３．３３とされる。
【００１５】
本形態の地盤改良注入材において使用することができる水ガラスは、ナトリウム以外のアルカリ金属、例えば、カリウムやリチウムなどを構成成分としていてもよい。つまり、本明細書において、水ガラスという言葉を用いているのは、アルカリ金属がナトリウムであることに限定する趣旨ではない。
【００１６】
〔非水溶性のエステル〕
本形態の地盤改良注入材において使用することができる非水溶性のエステルは、その種類が特に限定されない。例えば、リン酸エステル、スルホン酸エステル、カルボン酸エステル、硫酸エステル、等を例示することができる。
【００１７】
ただし、この中でも特にカルボン酸エステル使用するのが好ましい。カルボン酸エステルは、香料等の食品添加物として汎用されていることからわかるように、安全性に優れているためである。
【００１８】
非水溶性のカルボン酸エステルとしては、例えば、脂肪族カルボン酸エステル、芳香族カルボン酸エステル等を、より具体的には、安息香酸エチル、トリアセチン、等を例示することができる。
【００１９】
ただし、この中でも特に多価アルコールカルボン酸エステルを使用するのが好まく、例えば、グリセリンと酢酸のエステルであるトリアセチン（３価、溶解度６４ｇ／Ｌ（２０℃））等の水に対する溶解度１０（質量／容量）％以下のモノカルボン酸多価アルコールエステルを使用するのが特に好ましい。モノカルボン酸アルコールエステルは、例えば、酢酸エステルで比較すると、酢酸エチル（１価）は引火点−４℃、トリアセチン（３価）は引火点１３８℃であり、多価アルコールエステルの方が、引火点が高く、施工時の安全性を保つことができる。なお、ジカルボン酸多価アルコールエステルは、立体障害により合成が困難である。また、トリアセチンは、加水分解すると、それぞれ酢酸を生成して水ガラスと中和反応する。そして、生成されるアルカリ金属酢酸塩及びグリセリンは、毒性が低く、環境への影響が小さいと考えられる。
【００２０】
〔界面活性剤〕
本形態の地盤改良注入材において使用することができる界面活性剤は、その種類が特に限定されない。例えば、カルボン酸塩系、スルホン酸塩系、硫酸エステル塩系、アルキル燐酸エステル塩等の燐酸エステル塩系等のアニオン界面活性剤、第４級アンモニウム塩、アミン塩、アミン等のカチオン界面活性剤、カルボキシ、スルホネート又はサルフェートを含有する第２級又は第３級アミンの脂肪族誘導体、複素環式第２級又は第３級アミンの脂肪族誘導体等の両性イオン界面活性剤、ソルビタン脂肪酸エステル、ジエチレングリコールモノステアレート、ジエチレングリコールモノオレエート、グリセリルモノステアレート、グリセリルモノオレート、プロピレングリコールモノステアレート等の多価アルコールモノ脂肪酸エステル、Ｎ−（３−オレイロシキ−２−ヒドロキシプロピル）ジエタノールアミン、ポリオキシエチレン硬化ヒマシ油、ポリオキシエチレンソルビット密ロウ、ポリオキシエチレンソルビタンセスキステアレート、ポリオキシエチレンモノオレエート、ポリオキシエチレンモノラウレート、ポリオキシエチレンセチルエーテル、ポリオキシエチレンラウリルエーテル、ポリオキシアルキレンアルキルエーテル等のノニオン界面活性剤（非イオン系界面活性剤）を、例示することができる。
【００２１】
ただし、この中でも特にノニオン界面活性剤を使用するのが好ましい。水ガラスは、イオン系物質によって、不安定になりやすいためである。
【００２２】
〔混合方法〕
本形態の地盤改良注入材において、主材と添加材との混合方法としては、例えば、主材と添加材とを注入管の入口付近で衝突させて混合する１．５ショット方式、主材と添加材とを二重管等からなる注入管によって別々に搬送し、注入管の先端部で衝突させて混合する２ショット方式等を例示することができる。なお、この他に、主材と添加材とをあらかじめ混合し、この混合液を注入管で注入する１ショット方式もあるが、本注入材は、１０分程度で固結する性質を有するため、１．５ショット方式、あるいは２ショット方式によるのが好ましい。
【実施例１】
【００２３】
次に、本発明の実施例を説明する。
水ガラスからなる主材と、非水溶性のエステル、界面活性剤及び水からなる添加材と、を混合して得た混合液について、各成分の配合割合を変化させて、サンドゲル一軸強度（ＭＮ／ｍ2、材令１日、豊浦砂を使用。）及びホモゲルタイム（分）を調べた。結果を、表１に示した。なお、水ガラスとしては、ＳｉＯ2：２４．０質量％、 Ｎａ2Ｏ：６．３質量％、比重１．２８の特殊水ガラスを使用した。また、非水溶性のエステルとしては、比重１．１５６、平均分子量２１８のトリアセチンを使用した。さらに、界面活性剤としては、非イオン系界面活性剤であるポリオキシアルキレンアルキルエーテルを使用した。
【００２４】
【表１】
2006152262.tif 000002
【００２５】
表１に示すように、シリカ濃度が１５．４（質量／容量）％となるように混合した場合は、添加材に界面活性剤を配合したか（試験例２及び３）否か（試験例１）にかかわらず、サンドゲル一軸強度が、１．０ＭＮ／ｍ2未満と弱くなった。また、シリカ濃度が２０．５（質量／容量）％となるように混合した場合でも、添加材に界面活性剤を配合しなかった場合（試験例４）は、サンドゲル一軸強度が、０．３８ＭＮ／ｍ2と著しく弱くなり、しかも、ゲルタイムが７５分と長くなった。
【実施例２】
【００２６】
試験例４及び試験例７の混合液について、材令７日及び２８日のサンドゲル一軸強度（ＭＮ／ｍ2、豊浦砂を使用。）を調べた。結果を、材令１日の結果とともに、表２に示した。
【００２７】
【表２】
2006152262.tif 000003
【００２８】
表２に示すように、シリカ濃度が２０．５（質量／容量）％、中和率が４６％となるように、混合した場合（試験例７）は、耐久性があった。
これに対し、シリカ濃度が２０．５（質量／容量）％となるように混合した場合でも、添加材に界面活性剤を配合しなかった場合（試験例４）は、耐久性もなかった。
【実施例３】
【００２９】
試験例４〜７及び試験例９の混合液について、材令１日から水中養生し、水没２０日における一軸圧縮強度（ＭＮ／ｍ2）を調べた。結果を、表３に示した。
【００３０】
【表３】
2006152262.tif 000004
【００３１】
シリカ濃度が２０．５（質量／容量）％となるように混合した場合でも、添加材に界面活性剤を配合しなかった場合（試験例４）は、水没１日で崩壊してしまった。
シリカ濃度が２０（質量／容量）％以上となるように混合した場合でも、中和率が２８％となるようにした場合（試験例５）又は２４％となるようにした場合（試験例９）は、耐久性がなかった。
これに対し、中和率が４０％となるようにした場合（試験例６）及び４６％となるようにした場合（試験例７）は、耐久性があった。
【産業上の利用可能性】
【００３２】
本発明は、トンネル工事等で用いる地盤改良注入材として、適用可能である。